【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
繊維性基材を含浸するための液体（メタ）アクリル含浸シロップであって、前記繊維性基材は長繊維からなり、前記シロップは：
ａ）（メタ）アクリルポリマー、
ｂ）（メタ）アクリルモノマー、
ｃ）０℃未満のガラス転移温度を有し、（メタ）アクリルモノマーに可溶性の可撓性の性質を有する巨大分子ブロックからなるエラストマー性ドメイン
を含み、前記液体（メタ）アクリル含浸シロップは、１０ｍＰａ．ｓから１００００ｍＰａ．ｓ、好ましくは５０ｍＰａ．ｓから５０００ｍＰａ．ｓ、有利なことには１００ｍＰａ．ｓから１０００ｍＰａ．ｓの動的粘度を有することを特徴とする液体（メタ）アクリル含浸シロップ。
【請求項２】
前記シロップ中の巨大分子ブロックの含有量が、１重量％から４０重量％、好ましくは３重量％から２５重量％、有利なことには５重量％から１５重量％であることを特徴とする、請求項１に記載の液体（メタ）アクリル含浸シロップ。
【請求項３】
前記巨大分子ブロックが、以下から選択されるモノマーから調製されることを特徴とする、請求項１又は２に記載の液体（メタ）アクリル含浸シロップ：
・式ＣＨ２＝ＣＨ−Ｃ（＝Ｏ）−Ｏ−Ｒ１（式中、Ｒ１は、水素原子又はハロゲン原子又はヒドロキシルで置換されてもよい直鎖、環状又は分岐状Ｃ１−Ｃ４０アルキル基、アルコキシ、シアノ、アミノ又はエポキシ基を示す）のアクリルモノマー、例えばアクリル酸、メチル、エチル、プロピル、ｎ−ブチル、イソブチル、ｔｅｒｔ−ブチル、２−エチルヘキシル又はグリシジルアクリレート、ヒドロキシアルキルアクリレート又はアクリロニトリル）；
・式ＣＨ２＝Ｃ（ＣＨ３）−Ｃ（＝Ｏ）−Ｏ−Ｒ２（式中、Ｒ２は、水素原子又はハロゲン原子又はヒドロキシルで置換されてもよい直鎖、環状又は分岐状Ｃ１−Ｃ４０アルキル基、アルコキシ、シアノ、アミノ又はエポキシ基を示す）のメタクリルモノマー、例えばメタクリル酸、メチル、エチル、プロピル、ｎ−ブチル、イソブチル、ｔｅｒｔ−ブチル、２−エチルヘキシル又はグリシジルメタクリレート、ヒドロキシアルキルメタクリレート又はメタクリロニトリル；
・ビニル芳香族モノマー、例えばスチレン、置換スチレン、α−メチルスチレン、モノクロロスチレン又はｔｅｒｔ−ブチルスチレン。
【請求項４】
前記可撓性の性質を有する巨大分子ブロックが、少なくとも７０質量％までのブチルアクリレートを含むことを特徴とする、請求項１から３の何れか一項に記載の液体（メタ）アクリル含浸シロップ。
【請求項５】
前記巨大分子ブロックが、７０／３０から９０／１０のブチルアクリレート／スチレン質量比におけるブチルアクリレート及びスチレンから調製されることを特徴とする、請求項１から４の何れか一項に記載の液体（メタ）アクリル含浸シロップ。
【請求項６】
前記巨大分子ブロックがブロックコポリマーの一部を形成することを特徴とする、請求項１から５の何れか一項に記載の液体（メタ）アクリル含浸シロップ。
【請求項７】
前記ブロックコポリマーが、制御されたラジカル重合（ＣＲＰ）によって又はアニオン性重合によって得られることを特徴とする、請求項６に記載の液体（メタ）アクリル含浸シロップ。
【請求項８】
前記巨大分子ブロックが、巨大分子ブロックを形成することが意図されたモノマーと、一般式Ｚ（−Ｔ）ｎ（式中、Ｚは多価基を示し、Ｔはニトロキシドを示し、ｎは２以上の整数である）のアルコキシアミンを混合することによって調製されることを特徴とする、請求項１から５の何れか一項に記載の液体（メタ）アクリル含浸シロップ。
【請求項９】
前記アルコキシアミンが以下の式に対応することを特徴とする、請求項８に記載の液体（メタ）アクリル含浸シロップ：
2016512269.tif 000001
ＳＧ１はＮ−ｔｅｒｔ−ブチル−１−ジエチルホスホノ−２，２−ジメチルプロピルニトロキシドである。
【請求項１０】
前記アルコキシアミンが以下の式に対応することを特徴とする、請求項８に記載の液体（メタ）アクリル含浸シロップ：
2016512269.tif 000002
ＳＧ１はＮ−ｔｅｒｔ−ブチル−１−ジエチルホスホノ−２，２−ジメチルプロピルニトロキシドである。
【請求項１１】
前記（メタ）アクリルポリマーが、メチルメタクリレート（ＭＭＡ）のホモポリマー若しくはコポリマー又はこれらの混合物であることを特徴とする、請求項１に記載の液体（メタ）アクリル含浸シロップ。
【請求項１２】
前記（メタ）アクリルモノマーが、アクリル酸、メタクリル酸、アルキルアクリルモノマー及びアルキルメタクリルモノマー、並びにこれらの混合物から選択され、前記アルキル基が１から２２個の直鎖、分岐状又は環状炭素を含有し；前記アルキル基が、好ましくは１から１２個の直鎖、分岐状又は環状炭素を含有することを特徴とする、請求項１に記載の液体（メタ）アクリル含浸シロップ。
【請求項１３】
前記シロップが：
ａ）１０重量％から３０重量％の（メタ）アクリルポリマー、
ｂ）３０重量％から８９重量％の（メタ）アクリルモノマー、
ｃ）１重量％から４０重量％の巨大分子ブロック
を含むことを特徴とする、請求項１から１２の何れか一項に記載の液体（メタ）アクリル含浸シロップ。
【請求項１４】
請求項１から１３の何れか一項に記載の液体（メタ）アクリル含浸シロップを製造するためのプロセスであって、以下の工程：
１．前記巨大分子ブロックを形成することを意図したモノマーと、一般式Ｚ（−Ｔ）ｎ（式中、Ｚは多価基を示し、Ｔはニトロキシドであり、ｎは２以上の整数である）のアルコキシアミンを混合することによって巨大分子ブロックを調製する工程、
２．工程１で得られた巨大分子ブロックを（メタ）アクリルポリマー及び（メタ）アクリルモノマーと混合する工程
を含むことを特徴とする、プロセス。
【請求項１５】
前記繊維性基材が長繊維からなり、前記プロセスが、前記繊維性基材を、請求項１から１３の何れか一項に記載の前記液体（メタ）アクリル含浸シロップで含浸する工程を含む、繊維性基材を含浸するための含浸プロセス。
【請求項１６】
前記繊維性基材を含浸する前記含浸工程が、閉じたモールド中で行われることを特徴とする、請求項１５に記載の含浸プロセス。
【請求項１７】
熱可塑性（メタ）アクリルマトリックス及び強化材として使用される繊維性基材を含むポリマー性複合材料であって、ここで前記繊維性基材は長繊維からなり、前記複合材料は、熱可塑性（メタ）アクリルマトリックスが、請求項１から１３の何れか一項に記載の液体（メタ）アクリル含浸シロップでプレ含浸された繊維性基材の重合後に得られることを特徴とする、複合材料。
【請求項１８】
以下の工程を含む、複合部品を製造するためのプロセス：
ａ）繊維性基材を請求項１から１３の何れか一項に記載の液体（メタ）アクリル含浸シロップで含浸する工程、
ｂ）前記繊維性基材を含浸した前記液体（メタ）アクリル含浸シロップを重合する工程。
【請求項１９】
工程ａ）の前記繊維性基材の含浸が閉じたモールド中で行われることを特徴とする、請求項１８に記載のプロセス。
【請求項２０】
前記プロセスが樹脂トランスファ成形及び注入から選択されることを特徴とする、請求項１８又は１９に記載のプロセス。
【請求項２１】
請求項１７に記載の複合材料で製造される、又は請求項１８から２０の何れか一項に記載の製造プロセスを介して得られる機械的部品又は構造要素。
【請求項２２】
前記部品が、特に自動車部品、船部品、列車部品、スポーツ物品、飛行機又はヘリコプター部品、宇宙船又はロケット部品、太陽光発電モジュール部品、風力タービン部品、家具部品、建設又は建築部品、電話又は携帯電話部品、コンピュータ又はテレビ部品、プリンタ又はコピー機部品である、請求項２１に記載の部品。